(57)【要約】  本発明は農業構造体または温室を覆うための多層ポリマーフィルムであって、ＡＳＴＭ−Ｄ１００３−９２を使用して測定した際に３０％より大きい光透過率を有し、ＡＳＴＭ−Ｄ１８７６を使用して測定した際に２５０ｇ／１５ｍｍ未満の平均剥離強度を有する、互いに隣接する層を含む多層ポリマーフィルムを提供する。より詳細にはこのフィルムは、２つ以上の、断熱性を提供するためにガスによって膨らませることができるフィルム層に分離される。【特許請求の範囲】
【請求項１】
農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用して測定した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；ことを特徴とする、多層ポリマーフィルム。
【請求項２】
層（ｉ）がポリプロピレンランダムコポリマーを含む、請求項１に記載のポリマーフィルム。
【請求項３】
層（ｉ）および層（ｉｉ）の少なくとも８０％が、好ましくは少なくとも９５％が他方から剥離されていることを特徴とする、請求項１または２に記載のポリマーフィルム。
【請求項４】
層（ｉ）および層（ｉｉ）が１５０ｇ／１５ｍｍ未満の平均剥離強度を有することを特徴とする、請求項１〜３のいずれかに記載のポリマーフィルム。
【請求項５】
ポリプロピレン、ポリブテン、熱可塑性ポリウレタン、ポリエステル、またはこれらのうちの２つ以上の組み合わせを含む層（ｉ）が、該ポリマーを２０ｗｔ％より多く、好ましくは５０ｗｔ％より多く、より好ましくは７５ｗｔ％より多く含むことを特徴とする、請求項１〜４のいずれかに記載のポリマーフィルム。
【請求項６】
層（ｉｉ）が、１つまたは２つ以上の前記ポリマーを１０ｗｔ％より多く、好ましくは５０ｗｔ％より多く含むことを特徴とする、請求項１〜５のいずれかに記載のポリマーフィルム。
【請求項７】
ポリプロピレン、ポリブテン、熱可塑性ポリウレタン、ポリエステルおよびこれらのうちの２つ以上の組み合わせからなる群から選択される少なくとも１つのポリマー材料を含む層（ｉ）が０.０３〜３００μｍの、好ましくは１〜２００μｍの厚さを有し；
フィルムの総厚さが２５〜１０００μｍ、好ましくは１５０〜６００μｍであり；
フィルムの総幅が１〜３０ｍである；
ことを特徴とする、請求項１〜６のいずれかに記載のポリマーフィルム。
【請求項８】
フィルムが１〜２０の、好ましくは１〜１０の、より好ましくは３、４、５、６または７の追加の層を更に含むことを特徴とする、請求項１〜７のいずれかに記載のポリマーフィルム。
【請求項９】
フィルムが結束樹脂、ならびに／あるいは結束濃縮物、紫外線安定剤、酸化防止剤、ドリッピング防止剤、防曇剤、防塵剤、赤外腺吸収剤、核化剤、滑剤、ブロック防止剤、発泡剤およびナノコンポジットからなる群から選択される１つ以上の化学または鉱物添加物を更に含むことを特徴とする、請求項１〜８のいずれかに記載のポリマーフィルム。
【請求項１０】
フィルムが、ブローまたはキャスト共押出によって作成可能であることを特徴とする、請求項１〜９のいずれかに記載のポリマーフィルム。
【請求項１１】
請求項１〜１０のいずれかに記載のポリマーフィルムまたはシートの、農業構造体または温室と組み合わせての使用であって、農業構造体または温室の少なくとも一部を覆うためにフィルムが用いられる使用。
【請求項１２】
少なくとも一部が請求項１〜１０のいずれかに記載のポリマーフィルムで覆われることを特徴とする農業構造体または温室。
【請求項１３】
請求項１〜１０のいずれかに記載のポリマーフィルムで、農業構造体または温室を覆う方法であって、
（ｉ）ポリプロピレン、ポリブテン、熱可塑性ポリウレタン、ポリエステルまたはこれらのうちの２つ以上の組み合わせを含む少なくとも１つの層と、（ｉｉ）少なくとも１つの更なるポリマー層との間にガスを挿入する工程を含む、方法。
【請求項１４】
ガス、好ましくは空気が、層（ｉ）と層（ｉｉ）との間に２０ｋＰａ未満の、好ましくは１５ｋＰａ未満の圧力で挿入されること特徴とする、請求項１３に記載の農業構造体または温室を覆う方法。
【請求項１５】
包装用途のためのコンテナライナーとしての、請求項１〜１０のいずれかに記載のポリマーフィルムの使用。
【発明の詳細な説明】
【技術分野】
【０００１】
本発明は剥離が可能な層を持つ多層ポリマーフィルムまたはシートであって、農業用トンネルや温室のような農業構造体と組み合わせての使用や、包装用途に適するものに関する。特に、本発明は、ポリマー組成の異なる少なくとも２つの互いに隣接する層であって、各層が他方に強固に接着していないために製造後に分離できるようなものを含むポリマーフィルムを指向したものである。このポリマーフィルムまたはシートは既知のブローまたはキャスト共押出を用いて共押出成形される。
【背景技術】
【０００２】
温室またはその他の農業用トンネルのような農業構造体は、作物と植物の栽培に好ましい環境を提供するのに適したポリマー材料を含む可撓性フィルムでカバーされ得る。このカバーは、不都合な気象条件からカバーの下で育つ作物を保護し、太陽光の選択的透過によって温室効果を生じさせる。
【０００３】
ポリマーフィルムの組成は重要であり、具体的にはフィルムに対して、裂け、フィルムの伸び、大気中の物質（atmospheric agent）からのストレスへの耐性を含む適切な機械的特性、とりわけクロロフィルの光合成領域の高レベルの光線透過率、遠赤外スペクトル領域の（すなわち７０００〜１３０００ｎｍの）放射線吸収能と、より長い寿命に亘る光安定性を提供する。
【０００４】
夜間におけるよりよい断熱性を得るため、およびエネルギー消費を減らすために、温室は、いくつかの別個のフィルムを用いて層状構造を形成し、その後これを膨張させたものであり得る。たとえば、温室は２つ、または、まれに３つの別個のフィルムでおおわれており、この別個のフィルムは、上下に個々に設けられ、その後、各フィルムどうしが離れた状態を保持するようにフィルム間に空気が挿入される。この慣習は、より良好な断熱性を達成するためのものと考えられ、また、層間の空気が構造体を十分に張力のかかった状態に保持し、そして、風の中での制御できない動きによって生じ得るいかなる機械的疲労をも防ぐことから、強風および強雪の場合に役立つと考えられている。膨張式（inflated）温室のプラスチックフィルムの寿命もまた、非膨張式温室の単一のフィルムと比較して改善される。
【０００５】
膨張式温室のカバーは、２つ、またはまれに３つの、同一、または異なる特性を示すフィルムで成される。このフィルムは、順次に、温室構造体の上に置かれ、特殊クリップまたはプロファイルで固定される。いくつかの地理的地域では、単一のチューブがこの構造体の上に置かれ、固定される。双方の場合において、フィルムまたはチューブを固定した後に、フィルム同士またはチューブの２つの側面が離れた状態を保持するために空気が挿入される。
【０００６】
実際にはこの設置プロセスは簡単ではない。なぜならば、フィルムは巻かれた状態から広げられ、地上から４〜６ｍの高さの場所で、一般的に５０〜１００ｍの長さに亘って展開されなければならず、その後全長に渡って側面を固定されなければならないためである。その後同じプロセスが２枚目以降のフィルムに対しても繰り返し行われる。もしも取り付けの間に風が吹くと、フィルムが裂けてしまう危険および設置者がけがを負う危険がある。これらの理由から、および２つ以上のフィルムの設置にかかる時間の理由も併せて、このプロセスはかなり高額である。
【０００７】
チューブを使うことは同時に不利益を被る。なぜなら最良の事例が要求するように、上部および下部フィルムを異なる物質（例えば、非熱的な機械的強度の上部フィルムと、ドリッピング防止特性のある熱的な下部フィルムのもの）にし得ず、温室フィルムチューブは最大で周長さ１６ｍのものまでしか現在作られていないため、その幅の領域が制限される（チューブは概して８ｍ未満）ためである。
【０００８】
ＷＯ９７／００００６は可変光散乱特性を持つ温室フィルムについて述べている。１つの実施態様において、このフィルムは別個の透明な低密度ポリエチレンフィルムと組み合わされて、温室構造体に取り付け可能であり、空気で膨らませることができるダブルスキンカバーを提供し得る。
【０００９】
ＰＣＴ／ＥＰ２０１２／０５６７１７もまた層間剥離可能な温室フィルムを開示している。これに記載されているフィルムはポリアミドおよび／またはエチレンビニルアルコールを含む層と、他のポリマー層とを組み合わせて含む。しかしながら、より簡単に加工することを可能にするような、および／または改善された特性を付与するような新たなフィルムを提供することがいまだ必要とされている。
【００１０】
ＷＯ９６／１１１０８は温室の屋根の中間層に使用されるナイロンから成る温室フィルムを開示している。しかしながらこのナイロン層のフィルムは隣接層と接着されているため、このフィルムは剥離に不適切なものとなっている。このフィルムは膨張式温室に関するものでもない。
【００１１】
ＷＯ２０１１／０５７７５２は片面（サイロに面する面）に「第１層」と称される層を含むサイレージカバーを開示している。この「第１層」の材料としてさまざまな材料が開示されている。        
【００１２】
従って、温室、農業用トンネル、畜産建築物、植物展示場などのような農業構造体に関して使用できるような改良されたポリマーフィルムが依然として必要とされている。さまざまなかたちの温室にも迅速かつ簡単な方法で設置することができるような、非常に優れた機械的および光学特性を示す膨張式のフィルムもまた必要とされている。
【発明の概要】
【００１３】
本発明の第１要旨によれば、農業構造体あるいは温室を覆うための多層ポリマーフィルムであって、
（ｉ）ポリプロピレン、ポリブテン、熱可塑性ポリウレタン、ポリエステル、またはこのうち２つ以上の組み合わせを含む少なくとも１つの層と；
（ｉｉ）該層に接続された少なくとも１つのさらなるポリマー層と；
を含むフィルムであって、
層（ｉ）と層（ｉｉ）が、ＡＳＴＭ−Ｄ１８７６を使用して測定した際に２５０ｇ／１５ｍｍ未満の平均剥離強度を有すること；
少なくとも１つのさらなるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含むこと；および
このフィルムがＡＳＴＭ−Ｄ１００３−９２を使用して測定した際に３０％より大きい光透過率を有すること；
を特徴とするフィルムが提供される。この剥離は、その場で、すなわち、農業構造体や温室に使用される際に、なされることが好ましい。
【００１４】
上述した層どうしの化学的組成および／または関連する物理的特性の差異により、層どうしが他方に強固に接着せず、そのため、流体（好ましくは空気）の圧力のような少ない力を層に利用すれば層間で容易に剥離するようになる。
【００１５】
本発明の第２要旨によれば、農業構造体あるいは温室を覆うための多層ポリマーフィルムであって、
（ｉ）ポリプロピレン、ポリブテン、熱可塑性ポリウレタン、ポリエステル、またはこのうち２つ以上の組み合わせを含む少なくとも１つの層；および
（ｉｉ）少なくとも１つのさらなるポリマー層；
を含み
層（ｉ）と層（ｉｉ）の少なくとも８０％が剥離していること；
少なくとも１つのさらなるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含むこと；および
フィルムがＡＳＴＭ−Ｄ１００３−９２を使用して測定した際に３０％より大きい光透過率を有すること；
を特徴とするフィルムが提供される。
【００１６】
このフィルムが温室やトンネルのような農業構造体に関して使用されるときには、フィルムの剥離は、ガスが、好ましくは空気が、分離可能なポリマーフィルム層間へ挿入（導入）されて、熱効率のよい構造体をつくることを可能にする。
【００１７】
本発明の第３要旨によれば、本発明の第１あるいは第２要旨に従うポリマーフィルムを含む構造体を特徴とする、農業構造体あるいは温室が提供される。膨張させた形態のこのフィルムは熱の節約を改良するための断熱層を形成し、構造全体により物理的なロバスト性を提供する。
【００１８】
本発明の第４要旨によれば、農業構造体または温室を本発明の第１要旨によるポリマーフィルムで覆う方法であって、
（ｉ）ポリプロピレン、ポリブテン、熱可塑性ポリウレタン、ポリエステル、またはこのうち２つ以上の組み合わせを含む少なくとも１つの層と、（ｉｉ）少なくとも１つのさらなるポリマー層であって、ポリエチレン、エチレンビニルアセテートコポリマー、エチレンブチルアクリレートコポリマーおよびこれらのうちの２つ以上の組み合わせからなる群から選択されるものとのあいだにガスを挿入する工程を含む方法が提供される。本方法は典型的には、フィルムが農業構造体と組み合わせられるときにその場で実施され、これにより、膨張していない巻かれた形態でフィルムを組み立て現場へと容易に持ち運べるようになる。
【００１９】
本発明者らは、特定の層が相互に強固には接着しないフィルムを製造する上で、隣接した層間のポリマー組成比が重要であるということを見いだした。彼らはこれらの層が、相互に強固には接着しない隣接した層のあいだに（高められた圧力において）空気を導入することによって剥離され得ることと、これにより農業構造体に膨張式フィルムとして使用できる単体のフィルム製品を提供し得ることもまた見いだした。
【００２０】
本発明のフィルムは、温室もしくは関連する農業構造体に１つのプロセスで設置可能であり、より迅速およびより単純な方法で固定可能であり、２つ以上の層が層間への空気の挿入によって分離可能であるために有利である。このことは、現在、膨張式温室に要求される２つまたは３つの分離フィルムではなく、単一のフィルムしか必要としないので、裂け耐性のような設置プロセスに伴う危険性を軽減し、製造費用を軽減する。本フィルムは断熱性もまた改良する。
【００２１】
他の有利な点は物流への大きな影響である。なぜなら、例えば通常なされるように、ある非熱的（ノンサーマル）フィルムを外側フィルムとして、ある熱的（サーマル）ドリッピング防止性フィルムを内側フィルムとして用いた場合のように、２つの異なるタイプのフィルムを用いる代わりに、ただ１つのフィルムが使用され、より一層簡単に運搬することができるためである。
【発明を実施するための形態】
【００２２】
本発明は農業構造体と組み合わせて使用するための多層ポリマーフィルムを開示する。従来のフレームの温室、ジオデシックフレームの温室、およびトンネル温室を含む植物栽培の用途のために、多種多様な構造体が利用可能である。本明細書に記載の発明は、特に商用規模の温室に適応する。このフィルムは温室に対して部分的に、あるいは全体的に使用し得る。温室という語は、日光に曝されるあらゆる形状の農業構造体であって、その内部に作物、植物および類するものの成長のため、あるいは用意した植物の展示と販売のために栽培領域が規定されるものを意味するために用いられる。この語は、プラスチックフィルムで覆われている金属製あるいは木製の構造体であって、畜産建築物として、人のための一時的なシェルターとしての倉庫などのさまざまな応用に使用することができるものを規定するためにも用いられる。
【００２３】
本発明によるポリマーフィルムは異なるポリマー材料で構成される少なくとも２つの隣接した層を含む。この違いは化学的組成または物理的特性にあってよく、好ましくは化学的組成にあるのがよい。組成が異なることによって、これら層が互いに強固に接着しないため、あるいは製造プロセスの結果として不可逆的な接着を生じないために、層がフィルム形成後に剥離できるようになる。このフィルムの上述の層の少なくとも１つはポリプロピレン、ポリブテン、熱可塑性ポリウレタン、ポリエステル、またはこれらのうち２つ以上を組み合わせたものから成る。好適な態様において、この層はポリプロピレン、ポリブテン、熱可塑性ポリウレタン、またはこれらのうち２つ以上を組み合わせたものから成る。より好適な態様においては、この層はポリプロピレンから成る。フィルムの少なくとも他の層は、ポリエチレン、エチレンビニルアセテートコポリマー、エチレンブチルアクリレートコポリマーまたはこれらのうち２つ以上を組み合わせたものから成る。
【００２４】
「容易な剥離」および「（これら）層が強固に接着していない」とは、これら層が、好ましくは、剥離に必要な力が加わるまで単一的な構造を保持することを意味する。このような力は層間への空気の（あるいは他の流体の）吹き込みによって果たされることが好ましい。またこのような力は、フィルムの少なくとも一部分が手で剥離される(例えばこするか引っ張るかして各層を離す)ことによっても果たされ得る。
【００２５】
このような方法は一般的に、剥離を開始するために用いられ、空気圧（air pressure）を印可することで完結する。
【００２６】
フィルムに対して異なるエンドユースを持つ様々な用途において、十分な接着が達成されることを確実にするためにこのようなポリマー層が存在する場合、特別な結束材（tie-materials）または他の接着材（adhesive materials）が使用されてきた。それにもかかわらず、たとえ結束材が使用されていなくとも、互いに強固には接着していない隣接する層を剥離することで膨張式フィルムが作られ得ることは、当該技術分野では知られていなかった。
【００２７】
従って、本願の発明者らは、
（ｉ）ポリプロピレン、ポリブテン、熱可塑性ポリウレタン、ポリエステルまたはこのうち２つ以上の組み合わせを含む少なくとも１つの層を、
（ｉｉ）ポリエチレン、エチレンビニルアセテートコポリマー、エチレンブチルアクリレートコポリマー、またはこのうち２つ以上の組み合わせを含む少なくとも１つのさらなるポリマー層と
併せて使うことで、層状構造体のより簡易な剥離と、フィルムの前述の層間に空気層（layer of air）を有する膨張式フィルムの単一製品としての製造が可能になることを見いだした。結束材を含む追加の層をフィルムに含むこともまた本発明の範囲内である。
【００２８】
さらなる態様において、３、４、５、６、７、８、９、１０層またはそれ以上の層を含むものであって、そのうち２つ以上の層が剥離可能であるようなポリマーフィルムが、例えば３、４、または５層が剥離可能であるようなポリマーフィルムが提供される。例えばこのフィルムは、それぞれが剥離可能であるような少なくとも３つの層を含み得、少なくとも２つの空気層を挟持する膨張式製品を提供し得る。２つ以上の空気層を有するフィルムは、１つの空気層を有するフィルムに比べ卓越した断熱性を示す。
【００２９】
３つの層が剥離されるような構成の場合には、３つのうち少なくとも１つはポリプロピレン、ポリブテン、熱可塑性ポリウレタン、ポリエステル、またはこのうち２つ以上の組み合わせから成る。通常このような層は３つのうち中間層であり、中間層と強固には接着しないポリマーからなる２つの他の層に挾まれる。しかしながら、２つの外部層がポリプロピレン、ポリブテン、熱可塑性ポリウレタン、ポリエステル、またはこのうち２つ以上の組み合わせから成り、中間層がこの層と強固には接着しないポリマーからなることもまた可能である。これらいずれの場合にも、ポリマー層を分離している２つの空気層を有するフィルムを提供するために非結合性の層を剥離することが可能である。よって、断熱特性のさらなる強化のため三重層の膨張式温室用フィルムを製造することが可能である。３つまたはそれ以上の断熱空気層を有するフィルムを製造するために、より多数の層にこの原則を適用できる。
【００３０】
ポリプロピレン、ポリブテン、熱可塑性ポリウレタン、ポリエステル、またはこのうち２つ以上の組み合わせを含む層（ｉ）は、該ポリマーを、２０ｗｔ％より多く、好ましくは５０ｗｔ％より多く、より好ましくは６０ｗｔ％より多く、より更に好ましくは７５ｗｔ％より多く、最も好ましくは９０ｗｔ％より多く含む。
【００３１】
本発明におけるポリプロピレンは、特定の種に限定されない。これはホモポリマー、ランダムコポリマー、インパクトコポリマー、またはブロックコポリマーであってよい。高い透明性と同時に良好な可撓性および良好な機械的特性を提供するため、ポリプロピレンのランダムコポリマーが好ましい。他のポリプロピレンポリマーまたはプロピレンのアロイ（ＴＰＯ）もまた適切であり得る。ポリプロピレンポリマーは、費用効率が高く、加工し易く、良好な機械的特性を示すので有益である。
【００３２】
本発明におけるポリブテンは、特定の種に限定されない。このポリブテンは、ポリブテン−１であることが好ましいが、他のポリブテンポリマーもまた適切であり得る。ポリブテンポリマーは、費用効率性が高く、良好な弾性を提供するので有益である。
【００３３】
本発明において熱可塑性ポリウレタンは、特定の種に限定されない。熱可塑性ポリウレタンにはエステルもしくはエーテルのグレードが好ましいが、他の熱可塑性ポリウレタンもまた適切であり得る。熱可塑性ポリウレタンは、良好な機械的特性（とりわけ衝撃強さ）と、卓越した保温特性（赤外線吸収）とを持つので有益である。
【００３４】
本発明においてポリエステルは、特定の種に限定されない。好ましいポリエステルは、ポリエチレンテレフタレートコポリマーであるが、他のポリエステルもまた適切であり得る。ポリエステルは、費用効率性が高いだけでなく、卓越した保温特性（赤外線吸収）と同時に、フィルムの良好な透明性を提供するので有益である。
【００３５】
フィルムの残りの層はフィルムに物理的ロバスト性を提供するために使用されるのが好ましい。このため、ポリプロピレン、ポリブテン、熱可塑性ポリウレタン、ポリエステル、またはこのうち２つ以上の組み合わせの上記の層（ｉ）に加えて、本発明によるポリマーフィルムは少なくとも１つの更なるポリマー層（ｉｉ）であって層（ｉ）に接続されたものをさらに含む。この層の組成は製造プロセスのあいだに層（ｉ）に強固には接着しない材料から成る。層（ｉｉ）はポリエチレン、エチレンビニルアセテートコポリマー、エチレンブチルアクリレートコポリマーおよびこれらのうちの２つ以上の組み合わせからなる群から選択されるポリマー材料を含む。温室としての用途に適当なその他の材料もまた用いられ得る。層（ｉｉ）は、該ポリマー（１つまたは２つ以上）を好ましくは１０ｗｔ％より多く、より好ましくは５０ｗｔ％より多く、より更に好ましくは７５ｗｔ％より多く、最も好ましくは９０ｗｔ％より多く含む。
【００３６】
本発明におけるポリエチレンは、特定の種に限定されない。好ましいポリエチレンは、低密度ポリエチレン（ＬＤＰＥ）および／または高密度ポリエチレン（ＨＤＰＥ）であるが、他のポリエチレンまたはさまざまな種類のポリエチレンのブレンドもまた適切であり得る。
【００３７】
層（ｉ）および層（ｉｉ）におけるポリマーの好適な組み合わせはそれぞれポリプロピレンおよびポリエチレンである。層（ｉ）および層（ｉｉ）におけるポリマーの他の好適な組み合わせはそれぞれポリプロピレンおよび低密度ポリエチレンである。層（ｉ）および層（ｉｉ）におけるポリマーの他の好適な組み合わせはそれぞれｐポリプロピレン（p polypropylene）および高密度ポリエチレンである。層（ｉ）および層（ｉｉ）におけるポリマーの他の好適な組み合わせはそれぞれポリブテンおよびポリエチレンである。層（ｉ）および層（ｉｉ）におけるポリマーの他の好適な組み合わせはそれぞれ熱可塑性ポリウレタンおよびポリエチレンである。層（ｉ）および層（ｉｉ）におけるポリマーの他の好適な組み合わせはそれぞれポリエステルおよびポリエチレンである。
【００３８】
本発明の好適な要旨において層（ｉ）は、層（ｉｉ）に用いられる材料を２０％未満、好ましくは１０％未満で含み、より更に好ましくは層（ｉ）は層（ｉｉ）に用いられる材料を実質的には含まない。他の好適な要旨において層（ｉｉ）は、層（ｉ）に用いられる材料を２０％未満、好ましくは１０％未満で含み、より更に好ましくは、層（ｉｉ）は層（ｉ）に用いられる材料を実質的には含まない。
【００３９】
本発明においてこのフィルムを特徴づける特性は、それぞれの層の構造的一体性または日光透過性に重大な影響を及ぼすことなく、特定の層を剥離させられる性能に関する。特に、
（ｉ）ポリプロピレン、ポリブテン、熱可塑性ポリウレタン、ポリエステル、またはこのうち２つ以上の組み合わせを含む層と；
（ｉｉ）少なくとも１つのさらなるポリマー層；
は２５０ｇ／１５ｍｍ未満、好ましくは１００ｇ／１５ｍｍ未満、さらに好ましくは７５ｇ／１５ｍｍ未満、最も好ましくは６０ｇ／１５ｍｍ未満の平均剥離強度を有する。４５０ｇ／１５ｍｍより大きい、好ましくは２５０ｇ／１５ｍｍ以下の、より好ましくは１００ｇ／１５ｍｍ以下の、より好ましくは６０ｇ／１５ｍｍ以下の剥離強度を持つ層（ｉ）および層（ｉｉ）の境界面は存在しないことが好ましい。剥離強度は引き剥がし試験装置（島津製品、商品名ＥＺ−ＴＥＳＴ）Ｔ-peel-test（ＡＳＴＭ  Ｄ１８７６）を用いて、１００ｍｍ／ｍｉｎの速度で、積層フィルムから１５ｍｍ幅に切ったテスト片を試験することで測定され得る。フィルム面積の７５％以上、より好ましくは９０％が、本明細書に記載した平均剥離強度を有することもまた好ましい。
【００４０】
本発明のフィルムは高い光透過率特性を有することが好ましい。本発明のフィルムは低いヘイズ特性を有しうるが、このことは、世界のいくつかの地域では、高レベルのヘイズが望まれ得るので、地理的位置による。本発明のフィルムのヘイズおよび光透過率は、ＡＳＴＭ−Ｄ１００３−９２透明プラスチックのヘイズおよび光透過率に関する標準試験方法を用いて測定された。この試験方法は材料の（例えば本質的に透明なプラスチックの）平面部の特定の透光性、広角光散乱特性の評価も網羅する。光透過率とヘイズの測定手順が提供されている。ヘイズ値が３０％を越える材料は拡散すると考えられる。本試験方法で「ヘイズ」は、試料の内部またはその表面で光が散乱することによってもたらされる、それ以外では透明の試料の曇ったまたは濁った様相または外観として定義される。これは試料を通過する際に前方散乱により入射光から平均０．０４４ラジアン（２．５度）より大きくそれた全透過光のパーセントとして測定される。光透過率は、物体に入射する光フラックスに対する、物体を透過した光フラックスの比である。
【００４１】
ヘイズ測定はヘイズ計測器を用いてなされた。光透過率は積分球の入り口から距離を置いて透明試料を置くことによって得られた。
【００４２】
本発明のフィルムは３０％より大きい、好ましくは５０％より大きい、より好ましくは７５％より大きい、より好ましくは８５％より大きい光透過率を有する。
【００４３】
本発明のフィルムは、個々の使用用途に依存して様々なヘイズ、例えば１０〜９０％のヘイズを示し得ることが好ましい。
【００４４】
フィルムの総厚さまたはゲージは限定されることはなく、共押出技術で製造可能ないかなるフィルム厚さも利用し得る。フィルムの総厚さは例えば２５〜１０００μｍ、好ましくは１５０〜６００μｍ、より更に好ましくは３００〜４５０μｍであってよい。フィルムの全幅は１〜３０ｍ、好ましくは４〜１６ｍであってよい。フィルムの個々の層は好ましくはそれぞれ０．０３〜３００μｍ、より好ましくは１〜２００μｍである。
【００４５】
ポリプロピレン、ポリブテン、熱可塑性ポリウレタン、ポリエステル、またはこのうち２つ以上の組み合わせを含む層（ｉ）（１つまたは２つ以上）は、０．０３〜３００μｍ、好ましくは１〜２００μｍ、より好ましくは２〜１００μｍの厚みを有し得る。
【００４６】
フィルムの良好な太陽光特性を保証するため、また剥離機能を改良するために、特定の特性を改良するように任意の層に対して添加剤を加えることは当業者に理解される。これはフィルムの使用用途および／または地理的場所に依存し得る。好ましい添加剤には、紫外線安定剤、酸化防止剤、ドリッピング防止剤、防曇剤、防塵剤、赤外線吸収剤または反射材、核化剤、ナノコンポジット、中和剤、有色濃縮物、滑剤、発泡剤、ブロック防止剤、帯電防止剤および特定用途のための特殊添加剤を含むものが好ましい。
【００４７】
好ましい紫外線安定剤は、ヒンダードアミン、ホスファイト、ベンゾフェノン、ベンゾトリアゾール、サリチル酸塩、ニッケル−ジアルキルジチオカルバマートなどを含む。
【００４８】
好ましい酸化防止剤は、芳香族アミンおよび置換フェノール化合物を含む。例えば、フェニル−β−ナフチルアミン、ジ−β−ナフチル−ｐ−フェニレンジアミン、ブチル化ヒドロキシアニソール、ジ−ｔｅｒｔ−ブチル−ｐ−クレゾールおよびプロピルガラートなどである。
【００４９】
好ましい赤外線吸収剤または反射剤は焼成クレイ、シリカ、およびハイドロタルサイトを含む。
【００５０】
好ましい核化剤は炭酸カルシウム、ステアリン酸カルシウム、およびステアリン酸亜鉛を含む。
【００５１】
好ましい滑剤はシリコーン、ステアリン酸アミド、オレイン酸アミド、およびエルカ酸アミドを含む。滑剤はポリマー層の剥離をさらに促すために使用されてよい。
【００５２】
好ましいドリッピング防止剤はソルビタンエステル、エトキシ化ソルビタンエステル、グリセロールエステルおよび脂肪酸エステルを含む。
【００５３】
好ましい帯電防止剤は、実質的に直鎖の、飽和した脂肪族第三アミン、エトキシ化あるいはプロポキシ化ポリジオルガノシロキサン、およびアルカリ金属アルカンスルホン酸塩を含む。
【００５４】
本発明によるポリマーフィルムは、公知の共押出技術によって製造される。このフィルムはブローまたはキャスト共押出によって得ることができる。好適な態様において、本明細書中で述べた温室フィルムはブロー共押出をつかって製造される。
【００５５】
共押出ブローフィルムの場合、ダイを用いて、ダイに流入する２つ以上の溶融ストリームを取り込み、フィルムをブローするダイ出口へ、それらをなるべく均一に単一の同心環状溶融ストリームに分配するようにできる。本発明においてはいかなる種類のダイも使用可能であり、同心マンドレルダイ、円錐形スタックドマンドレルダイ、モジュール式プレートデザイン、および上記ダイ様式の任意の特徴を組み合わせた組み合わせダイを含むがこれに限定されるものではない。
【００５６】
本発明によれば、共押出技術によって製造された少なくとも２つの層を含むフィルムは、少なくとも２つの層が互いに強固には接着していない積層構造をしている。主として、隣接する層の相対的なポリマー組成によってこのような接着は達成される。しかしながら、フィルムを共押出している間に、隣接する層間に空気を吹き込むことによって、これら層の接着をさらに防ぐこともまた可能である。
【００５７】
ブロー後のフィルムは必要に応じて、巻くことおよび／または折りたたむことができる。このことは製品を所望の大きさの巻かれた積層構造として、あるいは折りたたまれたフィルムとして、容易に輸送できることを意味する。組み立て場所まで運んだら、このフィルムは巻きほどかれ、および／または展開され、関係している温室の骨組みと組み合わされ、その場所で固定される。層はその一端から分離され（好ましくは、剥離する層の数に応じて１つまたはそれ以上の分離された層にフランジが固定され）、そして、層間に空気が吹き込まれてフィルムを膨張／剥離させる。この空気は層間へ当該技術分野において既知の任意の手段により挿入できるが、遠心式、ラジアル式または軸流式のファンブロワを用いて達成することが好ましい。このブロワは２０ｋＰａ未満、好ましくは１５ｋＰａ未満、より好ましくは５ｋＰａ未満、最も好ましくは１．５ｋＰａ未満の圧力で空気を導入し得る。この圧力は大気圧より大きいことが好ましい。
【００５８】
使用に際して、本発明による多層ポリマーフィルムは
（ｉ）ポリプロピレン、ポリブテン、熱可塑性ポリウレタン、ポリエステル、またはこのうち２つ以上の組み合わせを含む少なくとも１つの層と、
（ｉｉ）少なくとも１つのさらなるポリマーの層と
を含み、層（ｉ）と層（ｉｉ）の少なくとも８０％が剥離していることを特徴とする。好ましい要旨において、層（ｉ）と層（ｉｉ）は少なくとも８５％、より好ましくは少なくとも９０％、最も好ましくは少なくとも９５％が剥離している。
【００５９】
用語「膨張式（または膨張した）」はフィルムに関して使用される場合、好ましくは、フィルムの少なくとも２つの層の接触面積の少なくとも５０％以上が空気層によって分離されていることを意味するために使用される。「膨張した」は、２つ以上の層が、その外周部の一部または全体において接着されているフィルムを包含するものである。
【００６０】
このフィルムはフィルム外周部で封止されていても、封止されていなくてもよいが、好適な態様においてこのフィルムは外周部で実質的に封止されていない。本発明のフィルムの層（ｉ）と層（ｉｉ）がその外周部の９０％未満、好ましくは７５％未満、好ましくは５０％未満、好ましくは２５％未満、好ましくは１０％未満で接着されるのが好ましい。本発明の好適な態様において、層（ｉ）と層（ｉｉ）との、その外周部での接着は０％であってもよい。「外周部」はフィルムの周縁部１〜２０ｃｍを意味することが好ましい。
【００６１】
フィルムの所定の領域に、フィルムを剥離不可能にする特性を付与することで、本発明のフィルムはさまざまな剥離のパターンを示し得る。これは接着剤または結束材を用いるなどの化学的手法によって、あるいは熱処理またはプラズマ処理をフィルムの特定の部位に施すことによって達成され得る。さらに、たとえば層（ｉ）をダイ内部で所定の位置で機械的にブロッキングし、これにより製造の間にこの位置で他の層を溶着させることでもまた達成され得る。またこのフィルムは、フィルムの所定の領域でだけ剥離させ得るようにして、温室構造体に貼り付けられ得る。このフィルムは最大６辺の、規則的あるいは不規則な切りはめ形状をとり得、またはチャネル部あるいはリッジ部が対称あるいは非対称の配置をとり得る。
【００６２】
フィルムの幅は１〜２５ｍ、好ましくは４〜１６ｍの範囲で様々であり得、長さは１０〜３０００ｍ、好ましくは３０〜１０００ｍの範囲で様々であり得る。しかしながらブローした後のフィルムは必要に応じていかなる望ましい寸法または形状に切断され得ることは当業者に理解される。
【００６３】
フィルムは、農業構造体への取り付けを容易にする特定の固定点を備えてもよい。これらはフィルムの予め決められた位置であり得る。固定点は、存在する場合、フィルムを構造体から吊るすためのフックと、ボルト、リベット、クリップなどが通過できる補強リム（例えば金属補強リングを有する）ホールとを含む。
【００６４】
本発明のフィルムまたはシートは農業構造体または温室と共に使用され得る。より具体的には農業構造体または温室の少なくとも一部分を覆うために使用され得る。そのため本発明のある態様に従って、（積層形態あるいは剥離形態の）前述のポリマーフィルムが取り付けられていることを特徴とする農業構造体または温室が提供される。
【００６５】
本発明の好適な要旨によれば、農業構造体あるいは温室を覆うための多層ポリマーフィルムであって、
（ｉ）ポリプロピレン、ポリブテン、熱可塑性ポリウレタン、ポリエステル、またはこのうち２つ以上の組み合わせを含む少なくとも１つの層と；
（ｉｉ）該層に接続された少なくとも１つのさらなるポリマー層と；
を含むフィルムであって、この層（ｉ）および層（ｉｉ）が隣接する層から容易に剥離可能であることを特徴とする層（ｉ）および層（ｉｉ）を含み；
この少なくとも１つのさらなるポリマー層（ｉｉ）がポリエチレン、エチレンビニルアセテートコポリマー、エチレンブチルアクリレートコポリマーおよびこれらのうちの２つ以上の組み合わせからなる群から選択されるポリマー材料を含み；
層（ｉ）と層（ｉｉ）が好ましくは１００ｇ／１５ｍｍ未満、さらに好ましくは７５ｇ／１５ｍｍ未満、最も好ましくは６０ｇ／１５ｍｍ未満の平均剥離強度を有する；
ことを特徴とするフィルムが提供される。
【００６６】
本発明の別の好適な要旨によれば、農業構造体あるいは温室を覆うための多層ポリマーフィルムであって、
（ｉ）ポリプロピレンを含む少なくとも１つの層（ｉ）と；
（ｉｉ）該層に接続された少なくとも１つのさらなるポリマー層と；
を含むフィルムであって、この層（ｉ）および層（ｉｉ）が隣接する層から容易に剥離可能であることを特徴とする層（ｉ）および層（ｉｉ）を含み；
この少なくとも１つのさらなるポリマー層（ｉｉ）がポリエチレン、エチレンビニルアセテートコポリマー、エチレンブチルアクリレートコポリマー、およびこれらのうちの２つ以上の組み合わせからなる群から選択されるポリマー材料を含み；
層（ｉ）と層（ｉｉ）が好ましくは１００ｇ／１５ｍｍ未満、さらに好ましくは７５ｇ／１５ｍｍ未満、最も好ましくは６０ｇ／１５ｍｍ未満の平均剥離強度を有する；
ことを特徴とするフィルムが提供される。
【００６７】
本発明の別の好適な要旨によれば、農業構造体あるいは温室を覆うための多層ポリマーフィルムであって、
（ｉ）ポリプロピレン、ポリブテン、熱可塑性ポリウレタン、ポリエステル、またはこのうち２つ以上の組み合わせを含む少なくとも１つの層と；
（ｉｉ）該層に接続された少なくとも１つのさらなるポリマー層と；
を含み；
この少なくとも１つのさらなるポリマー層（ｉｉ）がポリエチレン、エチレンビニルアセテートコポリマー、エチレンブチルアクリレートコポリマーおよびこれらのうちの２つ以上の組み合わせからなる群から選択されるポリマー材料を含み；
このフィルムが３０％より大きな光透過率を有し；
層（ｉ）と層（ｉｉ）が好ましくは１００ｇ／１５ｍｍ未満、さらに好ましくは７５ｇ／１５ｍｍ未満、最も好ましくは６０ｇ／１５ｍｍ未満の平均剥離強度を有し；
フィルムの総厚さが２５〜１０００μｍ、好ましくは１５０〜６００μｍであり、フィルムの総横幅が１〜３０ｍである；
ことを特徴とするフィルムが提供される。
【００６８】
本発明の好適な更に別の要旨によれば、農業構造体あるいは温室を覆うための多層ポリマーフィルムであって、
（ｉ）ポリプロピレン、ポリブテン、熱可塑性ポリウレタン、ポリエステル、またはこのうち２つ以上の組み合わせを含む少なくとも１つの層と；
（ｉｉ）該層に接続された少なくとも１つのさらなるポリマー層と；
を含み；
この少なくとも１つのさらなるポリマー層（ｉｉ）がポリエチレン、エチレンビニルアセテートコポリマー、エチレンブチルアクリレートコポリマーおよびこれらのうちの２つ以上の組み合わせからなる群から選択されるポリマー材料を含み；
このフィルムが３０％より大きな光透過率を有し；
このフィルムがさらに紫外線安定剤、酸化防止剤、ドリッピング防止剤、防曇剤、防塵剤、赤外線吸収剤、核化剤、滑剤、ナノコンポジットまたはこのうち２つ以上の物質の組み合わせから構成されるグループから選択された化学あるいは鉱物（ミネラル）添加物を含み；
層（ｉ）と層（ｉｉ）が好ましくは１００ｇ／１５ｍｍ未満、さらに好ましくは７５ｇ／１５ｍｍ未満、最も好ましくは６０ｇ／１５ｍｍ未満の平均剥離強度を有する；
ことを特徴とするフィルムが提供される。
【００６９】
本発明の最後の要旨においては、包装用途のためのコンテナライナーとしての、多層ポリマーフィルムの別の使用を提供する。この要旨においてはこのフィルムは多層ライナーを形成するようにガスで剥離および膨張され得、この場合には、この多層構造により包装物が外部ダメージ（例えば貫通）に対して傷つきにくくなり、内容物が損なわれるリスクが最小限にされる。このガスの層間への挿入はさらに、たとえば市場への搬送中に包装物が受け得るあらゆる応力に対する緩衝作用を提供する。
【００７０】
別々の態様および好適な特徴を開示したのは本発明の限定を意図したためではない。別々に開示された態様、要旨、好適な特徴は組み合わせて解釈されてよく、記載した特徴は相互に交換可能である。
【実施例】
【００７１】
本発明に従って使用され得るフィルムの構造の例を以下に示す。
実施例１
【表１】
2015527231.tif 000002
異なる種類のポリプロピレン、ボレアリス社のボークリアＲＢ７０９ＣＦを用いて（他のパラメーターはすべて統一して）同じテストを行った。
このフィルムは、Ｃ層とＥ層の両方がＬＤＰＥを含んでいるため、層ＤＥ間および層ＣＤ間で剥離可能である。
実施例２
【表２】
2015527231.tif 000003
上記フィルムは層ＣＤ間で剥離する。
【００７２】
本出願人の７層用の実験ラインにおいてすでに製造および試験した上記の構造に加えて、７層、５層、３層の例もいくつかある。
実施例３
【表３】
2015527231.tif 000004
層Ａ＋Ｂ＋Ｃは剥離して温室の外部層を形成し、層Ｄ＋Ｅ＋Ｆ＋Ｇは温室の内部層を形成する。
実施例４
【表４】
2015527231.tif 000005
３重膨張式温室のために特別に設計されたこの構造において、層Ａ＋Ｂは剥離されて温室の外部層を形成し、層Ｃ＋Ｄ＋Ｅは温室の中間層を形成し、層Ｆ＋Ｇは温室の内部層を形成する。
実施例５
【表５】
2015527231.tif 000006
層Ａ＋Ｂは剥離されて温室の外部層を形成し、層Ｃは温室の内部層を形成する。
実施例６
【表６】
2015527231.tif 000007
層Ａ＋Ｂは剥離されて温室の外部層を形成し、層Ｃ＋Ｄ＋Ｅは温室の内部層を形成する。
【００７３】
上記の構造は層ごとの材料の種類、層およびフィルム全体の数および厚みについて例示するものである。どの層も、異なる材料ならびに化学添加物または鉱物添加物（例えば紫外線安定剤、酸化防止剤、ドリッピング防止剤、防曇剤、防塵剤、赤外線吸収剤または反射材、核化剤、ナノコンポジット、中和剤、有色濃縮物、滑剤、帯電防止剤、および特定用途のための特殊添加剤のブレンドを含み得る。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用して測定した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；ことを特徴とする、多層ポリマーフィルム。
【請求項２】
３つ以上の層を含む、農業構造体または温室を覆うための多層ポリマーフィルムであって
（ｉ）ポリプロピレン、ポリブテン、熱可塑性ポリウレタン、ポリエステルまたはこれらのうちの２つ以上の組み合わせを含む、少なくとも１つの層と；
（ｉｉ）該層に接続された少なくとも１つの更なるポリマー層と；
を含み、層（ｉ）と層（ｉｉ）が、ＡＳＴＭ−Ｄ１８７６を使用した際に２５０ｇ／１５ｍｍ未満の平均剥離強度を有し；
少なくとも１つの更なるポリマー層（ｉｉ）が、ポリエチレン、エチレンビニルアセテートコポリマー、エチレンブチルアクリレートコポリマーおよびこれらのうちの２つ以上の組み合わせからなる群から選択されるポリマー材料を含み；
フィルムがＡＳＴＭ−Ｄ１００３−９２を使用して測定した際に３０％より大きい光透過率を有する；
ことを特徴とし、多層に含まれる３層のうち少なくとも２つが剥離可能であり、これら３層のうちの中間の層が層（ｉ）であるような多層ポリマーフィルム。
【請求項３】
層（ｉ）がポリプロピレンランダムコポリマーを含む、請求項１または２に記載のポリマーフィルム。
【請求項４】
層（ｉ）および層（ｉｉ）の少なくとも８０％が、好ましくは少なくとも９５％が他方から剥離されていることを特徴とする、請求項１〜３のいずれかに記載のポリマーフィルム。
【請求項５】
層（ｉ）および層（ｉｉ）が、２５０ｇ／１５ｍｍ未満の、好ましくは１５０ｇ／１５ｍｍ未満の平均剥離強度を有することを特徴とする、請求項１〜４のいずれかに記載のポリマーフィルム。
【請求項６】
ポリプロピレン、ポリブテン、熱可塑性ポリウレタン、ポリエステル、またはこれらのうちの２つ以上の組み合わせを含む層（ｉ）が、該ポリマーを２０ｗｔ％より多く、好ましくは５０ｗｔ％より多く、より好ましくは７５ｗｔ％より多く含むことを特徴とする、請求項１〜５のいずれかに記載のポリマーフィルム。
【請求項７】
層（ｉｉ）が、１つまたは２つ以上の前記ポリマーを１０ｗｔ％より多く、好ましくは５０ｗｔ％より多く含むことを特徴とする、請求項１〜６のいずれかに記載のポリマーフィルム。
【請求項８】
ポリプロピレン、ポリブテン、熱可塑性ポリウレタン、ポリエステルおよびこれらのうちの２つ以上の組み合わせからなる群から選択される少なくとも１つのポリマー材料を含む層（ｉ）が０.０３〜３００μｍの、好ましくは１〜２００μｍの厚さを有し；
フィルムの総厚さが２５〜１０００μｍ、好ましくは１５０〜６００μｍであり；
フィルムの総幅が１〜３０ｍである；
ことを特徴とする、請求項１〜７のいずれかに記載のポリマーフィルム。
【請求項９】
フィルムが１〜２０の、好ましくは１〜１０の、より好ましくは３、４、５、６または７の追加の層を更に含むことを特徴とする、請求項１〜８のいずれかに記載のポリマーフィルム。
【請求項１０】
フィルムが結束樹脂、ならびに／あるいは結束濃縮物、紫外線安定剤、酸化防止剤、ドリッピング防止剤、防曇剤、防塵剤、赤外腺吸収剤、核化剤、滑剤、ブロック防止剤、発泡剤およびナノコンポジットからなる群から選択される１つ以上の化学または鉱物添加物を更に含むことを特徴とする、請求項１〜９のいずれかに記載のポリマーフィルム。
【請求項１１】
フィルムが、ブローまたはキャスト共押出によって作成可能であることを特徴とする、請求項１〜１０のいずれかに記載のポリマーフィルム。
【請求項１２】
請求項１〜１１のいずれかに記載のポリマーフィルムまたはシートの、農業構造体または温室と組み合わせての使用であって、農業構造体または温室の少なくとも一部を覆うためにフィルムが用いられる使用。
【請求項１３】
少なくとも一部が請求項１〜１１のいずれかに記載のポリマーフィルムで覆われることを特徴とする農業構造体または温室。
【請求項１４】
請求項１〜１１のいずれかに記載のポリマーフィルムで、農業構造体または温室を覆う方法であって、
（ｉ）ポリプロピレン、ポリブテン、熱可塑性ポリウレタン、ポリエステルまたはこれらのうちの２つ以上の組み合わせを含む少なくとも１つの層と、（ｉｉ）少なくとも１つの更なるポリマー層との間にガスを挿入する工程を含む、方法。
【請求項１５】
ガス、好ましくは空気が、層（ｉ）と層（ｉｉ）との間に２０ｋＰａ未満の、好ましくは１５ｋＰａ未満の圧力で挿入されること特徴とする、請求項１４に記載の農業構造体または温室を覆う方法。
【請求項１６】
包装用途のためのコンテナライナーとしての、請求項１〜１１のいずれかに記載のポリマーフィルムの使用。
【国際調査報告】
2015527231.tif 000008
2015527231.tif 000009
2015527231.tif 000010